(57)【要約】【課題】中性子およびγ線を効果的に遮蔽し、また耐火性を維持しつつも作業性のよい中性子遮蔽体用組成物およびそれを用いたキャスクを提供する。【解決手段】中性子遮蔽体用組成物に、粒径が１．５〜１５μｍの水酸化マグネシウム粉末が含まれることにより中性子遮蔽能および耐火性を維持しつつ作業性の良い中性子遮蔽体用組成物を得ることができる。また、カーボン粉末が含まれることにより、樹脂内部の気泡発生が抑制され中性子をより効果的に遮蔽することができる。さらに密度増加剤が含まれることにより、比重が大きくなりγ線をより遮蔽することができる。【選択図】　　　図４
2004028987.tif 000002
【特許請求の範囲】
【請求項１】
使用済み燃料集合体を収容するセルを構成する角パイプ又は板状部材からなるバスケットを内部に有する胴本体と、
前記胴本体とその外周に設けられた外筒との間に、高分子を主体とした中性子遮蔽材料と、粒径が１．５〜１５μｍの水酸化マグネシウム粉末とを含有する中性子遮蔽体用組成物を充填してなる中性子遮蔽体と、
を有することを特徴とするキャスク。
【請求項２】
さらに蓋部が設けられており、該蓋部は、その上面および／または周囲に、高分子を主体とした中性子遮蔽材料と、粒径が１．５〜１５μｍの水酸化マグネシウム粉末とを含有する中性子遮蔽体用組成物が封入されていることを特徴とする請求項１に記載のキャスク。
【請求項３】
使用済み燃料集合体を収容するセルを構成する角パイプ又は板状部材からなるバスケットを内部に有する胴本体と、
前記胴本体とその外周に設けられた外筒との間に、高分子を主体とした中性子遮蔽材料と、耐火材と、密度増加剤とを含有する中性子遮蔽体用組成物を充填してなる中性子遮蔽体と、
を有することを特徴とするキャスク。
【請求項４】
さらに蓋部が設けられており、該蓋部は、その上面および／または周囲に、高分子を主体とした中性子遮蔽材料と、耐火材と、密度増加剤とを含有する中性子遮蔽体用組成物が封入されていることを特徴とする請求項３に記載のキャスク。
【請求項５】
キャスクに適した中性子遮蔽体製造用の組成物であって、
高分子を主体とした中性子遮蔽材料と、粒径が１．５〜１５μｍの水酸化マグネシウム粉末とを含有することを特徴とする中性子遮蔽体用組成物。
【請求項６】
キャスクに適した中性子遮蔽体製造用の組成物であって、
高分子を主体とした中性子遮蔽材料と、耐火材と、密度増加剤とを含有することを特徴とする中性子遮蔽体用組成物。
【請求項７】
前記高分子を主体とした中性子遮蔽材料が、エポキシ樹脂であることを特徴とする請求項５または６に記載の中性子遮蔽体用組成物。
【請求項８】
前記高分子を主体とした中性子遮蔽材料が、水素添加エポキシ樹脂であることを特徴とする請求項５または６に記載の中性子遮蔽体用組成物。
【請求項９】
前記高分子を主体とした中性子遮蔽材料が、水素添加ビスフェノールＡ型エポキシ樹脂であることを特徴とする請求項５または６に記載の中性子遮蔽体用組成物。
【請求項１０】
前記耐火材が、水酸化マグネシウム粉末であることを特徴とする請求項６〜９のいずれか１項に記載の中性子遮蔽体用組成物。
【請求項１１】
前記水酸化マグネシウム粉末の粒径が、１．５〜１５μｍであることを特徴とする請求項１０に記載の中性子遮蔽体用組成物。
【請求項１２】
前記密度増加剤が、５．０ｇ／ｍＬ以上の密度であることを特徴とする請求項６〜１１のいずれか１項に記載の中性子遮蔽体用組成物。
【請求項１３】
前記密度増加剤が、金属粉であることを特徴とする請求項６〜１２のいずれか１項に記載の中性子遮蔽体用組成物。
【請求項１４】
前記密度増加剤が、金属の酸化物粉であることを特徴とする請求項６〜１２のいずれか１項に記載の中性子遮蔽体用組成物。
【請求項１５】
前記密度増加剤が、３５０℃以上の融点を有する金属粉であることを特徴とする請求項１３に記載の中性子遮蔽体用組成物。
【請求項１６】
前記３５０℃以上の融点を有する金属粉が、Ｃｒ、Ｍｎ、Ｆｅ、Ｎｉ、Ｃｕ、Ｓｂ、Ｂｉ、Ｕ、Ｗのうちいずれか１つであることを特徴とする請求項１５に記載の中性子遮蔽体用組成物。
【請求項１７】
前記密度増加剤が、１０００℃以上の融点を有する金属の酸化物粉であることを特徴とする請求項１４に記載の中性子遮蔽体用組成物。
【請求項１８】
前記１０００℃以上の融点を有する金属の酸化物粉が、ＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＷＯ３のうちいずれか１つであることを特徴とする請求項１７に記載の中性子遮蔽体用組成物。
【請求項１９】
さらに、カーボン粉末を含有することを特徴とする請求項５〜１８のいずれか１項に記載の中性子遮蔽体用組成物。
【請求項２０】
前記カーボン粉末が、カーボンブラックであることを特徴とする請求項１９に記載の中性子遮蔽体用組成物。
【請求項２１】
前記カーボンブラックを０．０２〜４質量％含有することを特徴とする請求項２０に記載の中性子遮蔽体用組成物。
【請求項２２】
キャスクに適した中性子遮蔽体製造用の組成物であって、
前記高分子を主体とした中性子遮蔽材料を２０〜５５質量％と、前記硬化剤を４〜５５質量％と、前記耐火材を５〜６０質量％と、前記密度増加剤を５〜４０質量％と、ホウ素化合物を０．５〜１０質量％とを含有することを特徴とする中性子遮蔽体用組成物。
【請求項２３】
構成成分として高分子を主体とした中性子遮蔽材料を含有し、γ線の遮蔽性能を維持しつつ、中性子遮蔽効果を上げることができる中性子遮蔽体の製造法であって、
前記高分子を主体とした中性子遮蔽材料以外の構成成分を密度増加剤で置換することにより、中性子遮蔽体用組成物の比重を１．６２〜１．７２ｇ／ｃｍ３に維持することを特徴とする中性子遮蔽体製造法。
【請求項２４】
前記高分子を主体とした中性子遮蔽材料以外の構成成分が、耐火材であることを特徴とする請求項２３に記載の中性子遮蔽体製造法。
【発明の詳細な説明】
【０００１】
【発明の属する技術分野】
本発明は、中性子遮蔽体用組成物に関し、特に使用済燃料の貯蔵および運搬用のキャスクに適した中性子遮蔽体製造用の組成物に関する。また、この中性子遮蔽体用組成物を用いたキャスクに関する。
【０００２】
【従来の技術】
近年の原子力産業の発展に伴い、各種の原子力施設、たとえば原子炉、燃料再処理工場などが各地に建設されているが、これら各種の原子力施設などでは、人体が受ける放射線の量を極力低減し、また放射線により構造材料や機器材料が損傷しないようにしなければならない。すなわち、各種の原子力施設などの燃料あるいは使用済み燃料（リサイクル燃料とも言う）から発生する中性子は、エネルギーが高く、強い透過力を有し、他の物質と衝突するとγ線を発生して、原子力施設などの各種材料を損傷させることから、この中性子およびγ線を安全確実に遮蔽することができる中性子遮蔽体の開発が行なわれている。
【０００３】
従来、中性子遮蔽体としては、コンクリートが用いられていたが、このコンクリートは、遮蔽壁としては相当の厚みを必要とし、原子力船のように、容積に制限のある原子力施設では不適な中性子遮蔽体であり、中性子遮蔽体の薄化が望まれていた。
【０００４】
ここで、中性子のうちの高速中性子は、ほぼ同じ質量の水素元素と衝突することによってエネルギーが吸収され、効果的に減速される。よって、水素密度の高い、すなわち水素含有率の高い物質が高速中性子の遮蔽に有効であり、例えば水、パラフィン、ポリエチレンなどを中性子遮蔽体として用いることができる。この水などの液体は、コンクリートに比べて軽量であるが、液体であるために取り扱いが限定され、さらには、この水などの液体を収納する容器自体の材質の中性子遮蔽能が問題となる。
【０００５】
そこで、中性子の遮蔽については、水素含有率の高いことから中性子の減速材としての効果が大きい、パラフィン、ポリエチレンなどのポリオレフィン系熱可塑性樹脂、不飽和ポリエステル樹脂などの熱硬化性樹脂、エポキシ樹脂等の樹脂に、中性子遮蔽材として微量のホウ素化合物とを配合したものが使われている。一方、γ線の遮蔽については、中性子遮蔽体本体の外側を覆うような形状をもつγ線遮蔽用の構造物を配置して遮蔽している。
【０００６】
さらに、万一、火災が生じた場合でも、ある程度以上の中性子遮蔽能を維持できるような中性子遮蔽体の開発も行われている。これについては耐火材として大量の水酸化アルミニウム粉末や水酸化マグネシウム粉末等が配合された中性子遮蔽体が提案されている（例えば、特許文献１、２参照）。
【０００７】
【特許文献１】
特開２００１−１０８７８７号公報
【特許文献２】
特許第３１５０６７２号公報
【０００８】
【発明が解決しようとする課題】
しかしながら、中性子の遮蔽においては、中性子をより安全確実に遮蔽できる中性子遮蔽体が求められている。一方、γ線の遮蔽においては、現在主に使用されている樹脂等からなる中性子遮蔽体は、比重が０．９〜１．２と小さく、高速の中性子を遮蔽する際に発生するγ線を遮蔽するには適していなかった。そこで、中性子遮蔽体本体の外側に比重の大きい材料を用いたγ線遮蔽用の構造物を配置する必要があった。つまり、中性子遮蔽体自体で中性子遮蔽能とγ線の遮蔽を満足させることはできていなかった。
【０００９】
比重の大きい材料を用いたγ線遮蔽用の構造物を中性子遮蔽体本体の外側に配置しなければならないということは、容積の制限のある原子力施設等において、最良の形態とは言えず、中性子遮蔽能のみならず中性子遮蔽体自体のγ線遮蔽能の向上が期待されている。
【００１０】
耐火性においては、水酸化アルミニウムの脱水熱分解温度は、２４５〜３２０℃であり、これに対して水酸化マグネシウムの脱水熱分解温度は３４０〜３９０℃であるため耐火材としては水酸化マグネシウム粉末がより適していると考えられる。しかし、水酸化マグネシウム粉末を使用した場合、組成物の粘度が上昇して混練・充填に多大な時間と労力がかかるという問題点および樹脂内部に巻き込まれた気泡が残留し、中性子遮蔽能を低下させるおそれがあるという問題点があった。そのため、実際にキャスク用に水酸化マグネシウム粉末が使用された例はなく、また、水酸化マグネシウム粉末の粒径等についても検討された例もない。
【００１１】
そこで、本発明は上記問題点に鑑みてなされたもので、中性子およびγ線を効果的に遮蔽し、耐火性に優れた中性子遮蔽体組成物およびそれを用いたキャスクを提供することを目的とする。さらに、作業性のよい中性子遮蔽体組成物を提供することも目的とする。
【００１２】
【課題を解決するための手段】
本発明者らは、上記課題解決のため、中性子遮蔽体用組成物の開発に着手したところ、密度増加剤をエポキシ樹脂等に混合することによりγ線遮蔽能および中性子遮蔽能が向上すること、微細な粒径の水酸化マグネシウム粉末を使用することにより耐熱性および中性子遮蔽能が向上すること、さらに、カーボン粉末を配合することにより中性子遮蔽体用組成物の中性子遮蔽能が向上することを見出し、本発明を完成させるに至った。
【００１３】
すなわち、本発明は下記の通りである。
〔１〕使用済み燃料集合体を収容するセルを構成する角パイプ又は板状部材からなるバスケットを内部に有する胴本体と、
前記胴本体とその外周に設けられた外筒との間に、高分子を主体とした中性子遮蔽材料と、粒径が１．５〜１５μｍの水酸化マグネシウム粉末とを含有する中性子遮蔽体用組成物を充填してなる中性子遮蔽体と、
を有することを特徴とするキャスク。
〔２〕　さらに蓋部が設けられており、該蓋部は、その上面および／または周囲に、高分子を主体とした中性子遮蔽材料と、粒径が１．５〜１５μｍの水酸化マグネシウム粉末とを含有する中性子遮蔽体用組成物が封入されていることを特徴とする上記〔１〕に記載のキャスク。
〔３〕　使用済み燃料集合体を収容するセルを構成する角パイプ又は板状部材からなるバスケットを内部に有する胴本体と、
前記胴本体とその外周に設けられた外筒との間に、高分子を主体とした中性子遮蔽材料と、耐火材と、密度増加剤とを含有する中性子遮蔽体用組成物を充填してなる中性子遮蔽体と、
を有することを特徴とするキャスク。
〔４〕　さらに蓋部が設けられており、該蓋部は、その上面および／または周囲に、高分子を主体とした中性子遮蔽材料と、耐火材と、密度増加剤とを含有する中性子遮蔽体用組成物が封入されていることを特徴とする上記〔３〕に記載のキャスク。
〔５〕　キャスクに適した中性子遮蔽体製造用の組成物であって、高分子を主体とした中性子遮蔽材料と、粒径が１．５〜１５μｍの水酸化マグネシウム粉末とを含有することを特徴とする中性子遮蔽体用組成物。
〔６〕　キャスクに適した中性子遮蔽体製造用の組成物であって、高分子を主体とした中性子遮蔽材料と、耐火材と、密度増加剤とを含有することを特徴とする中性子遮蔽体用組成物。
〔７〕　前記高分子を主体とした中性子遮蔽材料が、エポキシ樹脂であることを特徴とする上記〔５〕または〔６〕に記載の中性子遮蔽体用組成物。
〔８〕　前記高分子を主体とした中性子遮蔽材料が、水素添加エポキシ樹脂であることを特徴とする上記〔５〕または〔６〕に記載の中性子遮蔽体用組成物。
〔９〕　前記高分子を主体とした中性子遮蔽材料が、水素添加ビスフェノールＡ型エポキシ樹脂であることを特徴とする上記〔５〕または〔６〕に記載の中性子遮蔽体用組成物。
〔１０〕　前記耐火材が、水酸化マグネシウム粉末であることを特徴とする上記〔６〕〜〔９〕のいずれか１項に記載の中性子遮蔽体用組成物。
〔１１〕　前記水酸化マグネシウム粉末の粒径が、１．５〜１５μｍであることを特徴とする上記〔１０〕に記載の中性子遮蔽体用組成物。
〔１２〕　前記密度増加剤が、５．０ｇ／ｍＬ以上の密度であることを特徴とする上記〔６〕〜〔１１〕のいずれか１項に記載の中性子遮蔽体用組成物。
〔１３〕　前記密度増加剤が、金属粉であることを特徴とする上記〔６〕〜〔１２〕のいずれか１項に記載の中性子遮蔽体用組成物。
〔１４〕　前記密度増加剤が、金属の酸化物粉であることを特徴とする上記〔６〕〜〔１２〕のいずれか１項に記載の中性子遮蔽体用組成物。
〔１５〕　前記密度増加剤が、３５０℃以上の融点を有する金属粉であることを特徴とする上記〔１３〕に記載の中性子遮蔽体用組成物。
〔１６〕　前記３５０℃以上の融点を有する金属粉が、Ｃｒ、Ｍｎ、Ｆｅ、Ｎｉ、Ｃｕ、Ｓｂ、Ｂｉ、Ｕ、Ｗのうちいずれか１つであることを特徴とする上記〔１５〕に記載の中性子遮蔽体用組成物。
〔１７〕　前記密度増加剤が、１０００℃以上の融点を有する金属の酸化物粉であることを特徴とする上記〔１４〕に記載の中性子遮蔽体用組成物。
〔１８〕　前記１０００℃以上の融点を有する金属の酸化物粉が、ＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＷＯ３のうちいずれか１つであることを特徴とする上記〔１７〕に記載の中性子遮蔽体用組成物。
〔１９〕　さらに、カーボン粉末を含有することを特徴とする上記〔５〕〜〔１８〕のいずれか１項に記載の中性子遮蔽体用組成物。
〔２０〕　前記カーボン粉末が、カーボンブラックであることを特徴とする上記〔１９〕に記載の中性子遮蔽体用組成物。
〔２１〕　前記カーボンブラックを０．０２〜４質量％含有することを特徴とする上記〔２０〕に記載の中性子遮蔽体用組成物。
〔２２〕　キャスクに適した中性子遮蔽体製造用の組成物であって、前記高分子を主体とした中性子遮蔽材料を２０〜５５質量％と、前記硬化剤を４〜５５質量％と、前記耐火材を５〜６０質量％と、前記密度増加剤を５〜４０質量％と、ホウ素化合物を０．５〜１０質量％とを含有することを特徴とする中性子遮蔽体用組成物。
〔２３〕　構成成分として高分子を主体とした中性子遮蔽材料を含有し、γ線の遮蔽性能を維持しつつ、中性子遮蔽効果を上げることができる中性子遮蔽体の製造法であって、
前記高分子を主体とした中性子遮蔽材料以外の構成成分を密度増加剤で置換することにより、中性子遮蔽体用組成物の比重を１．６２〜１．７２ｇ／ｃｍ３に維持することを特徴とする中性子遮蔽体製造法。
〔２４〕　前記高分子を主体とした中性子遮蔽材料以外の構成成分が、耐火材であることを特徴とする上記〔２３〕に記載の中性子遮蔽体製造法。
【００１４】
【発明の実施の形態】
（Ｉ）中性子遮蔽体用組成物
まず、本発明の中性子遮蔽体用組成物について説明する。中性子遮蔽体用組成物は、基本成分として、主剤としての高分子を主体とした中性子遮蔽材料、硬化剤、ホウ素化合物が混合されたものである。この基本成分に耐火材を混合することにより難燃性を付与することができる。また、カーボン粉末、および／または、密度増加剤を混合することによりγ線遮蔽能、中性子遮蔽能、作業性等をより向上させることができる。以下、各成分について詳細に説明するが、特に断らない限り市販のものを使用することができる。
【００１５】
（ｉ）高分子を主体とした中性子遮蔽材料
高分子を主体とした中性子遮蔽材料としては、例えばポリエチレン、ポリプロピレン、ポリブチレン等のポリオレフィン系樹脂、およびエポキシ樹脂等が、代表的なものとして挙げられる。エポキシ樹脂とは、架橋し得るエポキシ基を含む樹脂を意味する。
【００１６】
エポキシ樹脂としては、例えばグリシジルエーテル型／２官能フェノール型エポキシ樹脂、グリシジルエーテル型／多官能フェノール型エポキシ樹脂、グリシジルエーテル型／アルコール型エポキシ樹脂、グリシジルエステル型エポキシ樹脂、脂肪族エポキシ樹脂、脂環族エポキシ樹脂、変性エポキシ樹脂等が挙げられ、さらにこれらのエポキシ樹脂の環構造に水素を添加した水素添加エポキシ樹脂等も挙げられる。中でも水素添加エポキシ樹脂が好ましい。エポキシ樹脂は、１種類のエポキシ樹脂を用いても、２種以上のエポキシ樹脂を混合して用いてもよい。
【００１７】
さらに、エポキシ樹脂の具体例を挙げると、グリシジルエーテル型／２官能フェノール型エポキシ樹脂としては、ビスフェノール型エポキシ樹脂、スチルベン型エポキシ樹脂、ビフェニル型エポキシ樹脂、単環型芳香族エポキシ樹脂、縮合多環型芳香族エポキシ樹脂等、グリシジルエーテル型／多官能フェノール型エポキシ樹脂としては、ポリフェノール型エポキシ樹脂、フェノールノボラック型エポキシ樹脂、メチレン基置換型フェノールノボラック型エポキシ樹脂、アルキレン変性フェノールノボラック型エポキシ樹脂、アラルキル変性フェノールノボラック型エポキシ樹脂等、脂肪族エポキシ樹脂としては、直接酸化による脂環式エポキシ樹脂、官能基のグリシジルエーテル化による脂環式エポキシ樹脂、ジクロロペンタジエン型エポキシ樹脂、鎖上脂肪族エポキシ樹脂等、変性エポキシ樹脂としては、シリコーン変性エポキシ樹脂、ウレタン変性エポキシ樹脂、ポリイミドおよびポリアミド変性エポキシ樹脂、光硬化性エポキシ樹脂等、その他には、リン含有エポキシ樹脂、硫黄含有エポキシ樹脂、窒素含有エポキシ樹脂等が挙げられる。水素添加エポキシ樹脂としては、水素添加ビスフェノールＡ型エポキシ樹脂、水素添加ビスフェノールＦ型エポキシ樹脂、ノボラック型グリシジルエーテル樹脂を水素添加した樹脂等が挙げられる。
【００１８】
水素添加されていないエポキシ樹脂のうち好ましくはビスフェノール型エポキシ樹脂、脂肪族エポキシ樹脂である。特に好ましくは水素添加したエポキシ樹脂であり、ビスフェノール型エポキシ樹脂の環構造に水素を添加した水素添加ビスフェノールＡ型エポキシ樹脂である。水素添加ビスフェノールＡ型エポキシ樹脂のような水素含有量の大きい水素添加エポキシ樹脂を用いることにより、中性子遮蔽能のより優れた中性子遮蔽体を製造することが可能となる。
【００１９】
【化１】
2004028987.tif 000003
【００２０】
上記水素添加ビスフェノールＡ型エポキシ樹脂の構造式中のｎの好ましい範囲は、ｎ＝０〜２であり、ｎ＝０〜０．１程度がより好ましい。
【００２１】
高分子を主体とした中性子遮蔽材料の含有量は、用いる材料、他の成分の種類や含有量等によって変動するため、規定することは困難であるが、例えば組成物全体中、２０〜５５質量％、好ましくは２４〜４７質量％、特に好ましくは３５〜４２質量％である。２０質量％以下だと中性子遮蔽能が弱くなる傾向があり、５５質量％以上だと他の成分とのバランスが良くないためである。
【００２２】
（ｉｉ）硬化剤
硬化剤は、高分子を主体とした中性子遮蔽材料の種類によって、適したものが選択される。具体的には、エポキシ樹脂と反応して架橋構造を形成する硬化剤としては、例えばアミン系硬化剤、酸および酸無水物系硬化剤、フェノール系硬化剤等が挙げられ、好ましくはアミン系硬化剤が用いられる。さらにアミン系硬化剤のうち、脂環式アミン系硬化剤、芳香族アミン系硬化剤等の環構造を有する硬化剤は、耐熱性が高いため、本発明の組成物に好適に用いられる。硬化剤は、１種類の硬化剤を用いても、２種以上の硬化剤を混合して用いてもよい。
【００２３】
硬化剤の好ましい添加量は、用いられる硬化剤の種類、他の成分の種類や含有量等によって変動するため、規定することは困難であるが、アミン系硬化剤の一例を挙げると、組成物全体中、４〜５５質量％、好ましくは４．５〜３０質量％、特に好ましくは６〜１５質量％である。４質量％以下だと硬化剤としての効果が弱く、５５質量％以上だと硬化が早くなりすぎ、充填等に必要な作業時間を確保できない。
【００２４】
（ｉｉｉ）耐火材
耐火材とは、例えば火災が生じた場合のように中性子遮蔽体が高温にさらされたときに、ある程度以上の中性子遮蔽能を維持できるよう中性子遮蔽体を残存させることを目的として加えられるものであり、例えば水酸化アルミニウム、水酸化マグネシウム等の化合物をいう。水酸化マグネシウムの脱水分解温度は、３４０〜３９０℃で水酸化アルミニウムの脱水分解温度より高温であるため耐火材として特に適している。
【００２５】
一般的に、水酸化マグネシウムは、粉末状になっている。この水酸化マグネシウム粉末の粒径については、通常は特に調整されていない。粒径を調整することにより、中性子遮蔽体用組成物としてより好適な組成物となる。
【００２６】
耐火材として水酸化マグネシウム粉末を用いる場合、好ましい水酸化マグネシウム粉末の粒径は、１．５〜１５μｍであり、特に１．５〜５μｍの粒径が好ましい。これらの粒径を有す水酸化マグネシウム粉末は、市販のものを用いることができる。ここで、水酸化マグネシウム粉末の粒径は、全ての粉末の粒径が１．５〜１５μｍの範囲にあることが望ましいが、現実的には水酸化マグネシウム粉末の８０％以上が１．５〜１５μｍの範囲にあればよく、好ましくは９０％以上、特に好ましくは９５％以上が当該範囲にあることが望ましい。粒径１．５μｍ以下の水酸化マグネシウム粉末を用いて、水酸化マグネシウム粉末の混合比をあげると粘度が上昇して混練・充填に多大な時間と労力がかかってしまう。従って、水酸化マグネシウム粉末の混合比を低く抑えることになるため、耐火性が悪くなる。他方、粒径１５μｍ以上の水酸化マグネシウム粉末を用いた場合、水酸化マグネシウム粉末の総表面積が小さくなるため耐火性が低下するおそれがある。すなわち、１．５〜１５μｍの水酸化マグネシウム粉末を用いることにより、耐火性を維持しつつ、混練・充填に多大な時間と労力がかからない作業性のよい中性子遮蔽体組成物を得ることができる。
【００２７】
さらに中性子遮蔽能の観点から具体的に説明すると、硬化前エポキシ樹脂の容器への流し込みに際し、空隙部をなくすため、硬化前レジンの粘度は１００Ｐａ・ｓ以下にすることが望ましい。１．５μｍ以下の水酸化マグネシウム粉末を用いた場合、粘度を適正に保つには水酸化マグネシウム粉末の混入量は３０質量％以下となり、溶融栓付き密閉容器内で耐火条件温度（外部８００℃、３０分）とすると、樹脂内部に気泡（ボイド）が発生し、中性子遮蔽能が低下するおそれがある。他方、１５μｍ以上の水酸化マグネシウム粉末を用いた場合、水酸化マグネシウム粉末の混入量は５０質量％以上とすることができるが、水酸化マグネシウム粉末の表面積が低下するため、耐火条件温度（外部８００℃、３０分）で樹脂内部に気泡が発生し、中性子遮蔽能が低下するおそれがある。
【００２８】
つまり、水酸化マグネシウム粉末の粒径を１．５〜１５μｍにすることにより耐火性および中性子遮蔽能がより優れた中性子遮蔽体を得ることができる。また、作業性も向上する。
【００２９】
一方、水酸化アルミニウムは、水素含有量の点から水酸化マグネシウムより優れているので、水酸化アルミニウム粉末と水酸化マグネシウム粉末とを適宜混合して耐火材としてもよい。その場合用いる水酸化アルミニウム粉末は、０．０７質量％以下の低ソーダ分の水酸化アルミニウム粉末を用いることが好ましい。ソーダ分（Ｎａ２Ｏ）を０．０７質量％以下にすることによって、１５０℃以上まで水素含有率を保持することができる。また、水酸化アルミニウム粉末、水酸化マグネシウム粉末以外の耐火材をさらに添加したものであってもよい。
【００３０】
耐火材の添加量は、用いられる耐火材、他の成分の種類や含有量等によって変動するため、規定することは困難であるが、組成物全体中、好ましくは５〜６０質量％、特に好ましくは３３〜４１質量％である。５質量％以下だと耐火材としての効果が弱く、６０質量％以上だと高分子を主体とした中性子遮蔽材料等の割合が小さくなり、中性子吸収能を小さくするためである。
【００３１】
（ｉｖ）密度増加剤
密度増加剤は、密度の高い材料であり、中性子遮蔽体の比重を大きくすることができれば、他の成分に悪影響を与えない限りいかなる材料でもよい。ここで、γ線を効果的に遮蔽する密度増加剤自体の密度は、５．０ｇ／ｃｍ３以上、好ましくは５．０〜２２．５ｇ／ｃｍ３、より好ましくは６．０〜１５ｇ／ｃｍ３である。５．０ｇ／ｃｍ３以下だと中性子遮蔽能を損なわずにγ線を効果的に遮蔽するのは難しく、２２．５ｇ／ｃｍ３以上だと添加量に応じた効果が認められない。
【００３２】
具体的には、金属粉または金属の酸化物粉等が挙げられる。密度増加剤として、好ましくは、融点が３５０℃以上の金属であるＣｒ、Ｍｎ、Ｆｅ、Ｎｉ、Ｃｕ、Ｓｂ、Ｂｉ、Ｕ、Ｗ等、および／または、融点が１０００℃以上の金属の酸化物であるＮｉＯ、ＣｕＯ、ＺｎＯ、ＺｒＯ２、ＳｎＯ、ＳｎＯ２、ＷＯ２、ＵＯ２、ＰｂＯ、ＷＯ３、ランタノイド酸化物等が挙げられる。中でもＣｕ、ＷＯ２、ＷＯ３、ＺｒＯ２、ＣｅＯ２が特に好ましい。コスト面で利点を有するためである。密度増加剤は、１種類で用いても、２種以上を混合して用いてもよい。
【００３３】
粒径は特に限定はされないが、粒径が大きいと密度増加剤が、製造中に沈降する恐れがあるので沈降しない程度で小さな粒径が好ましい。沈降しない粒径については、その他の条件（例えば、組成物の温度、粘度、硬化速度等）によって大きく作用されるため、単純に数値で規定できない。
【００３４】
密度増加剤を添加することにより、中性子遮蔽体の比重を上げることができ、γ線をより効果的に遮蔽することができる。また、上記の金属粉や金属の酸化物粉を用いることで耐火性も向上させることができる。
【００３５】
また、高分子を主体とした中性子遮蔽材料以外の添加物の一部、主として耐火材の一部を密度増加剤で置換することによって、水素含有量を増加させることができる。主として耐火材の一部と一部置換を行なうことにより、中性子遮蔽体用組成物の比重を維持（１．６２〜１．７２ｇ／ｃｍ３）しながら、エポキシ樹脂の量を多くすることができるため水素含有量の高い中性子遮蔽体を製造することができ、効果的に中性子を遮蔽することができる。すなわち、中性子遮蔽能とγ線の遮蔽とを両立することが可能となる。
【００３６】
混合する密度増加剤の添加量は、上記中性子遮蔽体用組成物の比重（１．６２〜１．７２ｇ／ｃｍ３）を保つように適宜調節して添加することができる。具体的には、用いられる密度増加剤の種類、他の成分の種類や含有量等によって変動するため、規定することは困難であるが、例えば組成物全体中、５〜４０質量％、好ましくは９〜３５質量％である。ＣｅＯ２を用いる場合は、１５〜２０質量％が特に好ましい。５質量％以下では添加の効果が認められにくく、４０質量％以上だと組成物の比重を１．６２〜１．７２ｇ／ｃｍ３の範囲に保つことが困難となる。
【００３７】
ここで、更に図面を用いて密度増加剤を用いた実施の形態の具体例について詳細に説明する。
【００３８】
（第１の実施の形態）
図１は、本実施の形態による中性子遮蔽体の構成例を示す概念図である。
【００３９】
すなわち、本実施の形態による中性子遮蔽体は、図１に示すように、高分子を主体とした中性子遮蔽材料１に、耐火材２と、当該耐火材２よりも密度が高い密度増加剤３とを混合したものである。
【００４０】
ここで、特に密度増加剤３としては、金属粉あるいは金属の酸化物粉を混合したりすることにより、材料の密度を維持しながら（１．６２〜１．７２ｇ／ｍＬの範囲）水素含有量を上げた中性子遮蔽体としている。
【００４１】
また、混合する密度増加剤３の密度は、５．０ｇ／ｍＬ以上、好ましくは５．０〜２２．５ｇ／ｍＬ、より好ましくは６．０〜１５ｇ／ｍＬである。
【００４２】
さらに、密度増加剤３としては、融点が３５０℃以上の金属粉あるいは融点が１０００℃以上の金属の酸化物粉を混合することが好ましい。
【００４３】
これらに該当する粉体の材料として、金属では、例えばＣｒ、Ｍｎ、Ｆｅ、Ｎｉ、Ｃｕ、Ｓｂ、Ｂｉ、Ｕ、Ｗ等が挙げられる。
【００４４】
また、金属の酸化物では、例えばＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＰｂＯ、ＷＯ３等が挙げられる。
【００４５】
なお、高分子を主体とした中性子遮蔽材料１としては、例えばポリエチレン、ポリプロピレン、ポリブチレン等のポリオレフィン系樹脂、およびエポキシ樹脂等が、代表的なものとして挙げられる。
【００４６】
次に、以上のように構成した本実施の形態による中性子遮蔽体においては、高分子を主体とした中性子遮蔽材料（樹脂）１に、耐火材２と、当該耐火材２よりも密度が高い密度増加剤３を混合させたことにより、密度を一定の値に維持しながら（１．６２〜１．７２ｇ／ｍＬの範囲）、水素含有量を増加させることができる。
【００４７】
すなわち、耐火材２は、中性子遮蔽材料１よりも密度がやや高く、やや少ない水素を含有する。
【００４８】
そこで、耐火材２の一部を、水素を含まない密度増加剤３で置き換え、密度が同等となるようにする。
【００４９】
そして、それぞれの密度・水素含有量を計算して、適度な置き換えを行なうことにより、水素含有量がやや小さい耐火材２部が高水素の中性子遮蔽材料１で置換されて、水素含有量を増加させることができる。
【００５０】
この結果、二次γ線の遮蔽性能を維持しながら中性子吸収量を上げることができ、これにより従来のように中性子遮蔽体本体の外側にγ線遮蔽用の構造物を配置することなく、中性子線の遮蔽性能を向上させることができる。
【００５１】
また、本実施の形態による中性子遮蔽体においては、混合する密度増加剤３の密度を、５．０ｇ／ｍＬ以上、好ましくは５．０〜２２．５ｇ／ｍＬ、より好ましくは６．０〜１５ｇ／ｍＬにすることにより、上述した作用効果を、より一層顕著に奏することができる。
【００５２】
すなわち、図２は、密度増加剤３の密度と水素含有量との関係を示す特性図である。
【００５３】
図２では、水素含有量０．０９６９ｇ／ｍＬ、耐火材２：水酸化マグネシウム、密度１．６４ｇ／ｍＬのベース樹脂１に、密度が一定となるように耐火材２を密度増加剤３で置換していった時の水素含有量を示している。
【００５４】
なお、耐火材２である水酸化マグネシウムの密度は、２．３６ｇ／ｍＬである。
【００５５】
図２から、効果が現われるのは、耐火材２の密度以上ではなく、ベース樹脂１、耐火材２によって異なるが、耐火材２の密度よりもやや高い密度が境界、すなわち密度増加剤３の密度が、５．０ｇ／ｍＬ以上、好ましくは６．０ｇ／ｍＬ以上となっていることがわかる。２２．５ｇ／ｍＬ以上では添加量に応じた効果は認められない。
【００５６】
図３は、密度増加剤３の密度と中性子遮蔽体外側の中性子線＋二次γ線量相対比との関係を示す特性図である。
【００５７】
図３では、水素含有量０．０９６９ｇ／ｍＬ、耐火材２：水酸化マグネシウム、密度１．６４ｇ／ｍＬのベース樹脂１に、密度が一定となるように耐火材２を密度増加剤３で置換していった時の遮蔽効果を示している。
【００５８】
なお、ベース樹脂１の遮蔽外側線量を１としている。
【００５９】
図３から、効果が認められるのは、密度増加剤３の密度が５．０ｇ／ｍ以上、より好ましくは６．０ｇ／ｍＬ以上となっていることがわかる。２２．５ｇ／ｍＬ以上では添加量に応じた効果は認められない。
【００６０】
さらに、本実施の形態による中性子遮蔽体においては、密度増加剤３として、融点が３５０℃以上の金属粉（Ｃｒ、Ｍｎ、Ｆｅ、Ｎｉ、Ｃｕ、Ｓｂ、Ｂｉ、Ｕ、Ｗ等）を混合するか、あるいは融点が１０００℃以上の金属の酸化物粉（ＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＰｂＯ、ＷＯ３）を混合していることにより、耐火性を向上させることができる。
【００６１】
上述したように、本実施の形態による中性子遮蔽体では、材料の密度を下げずに一定の値に維持しながら水素含有量を増加させることができ、これにより従来のように中性子遮蔽体本体の外側にγ線遮蔽用の構造物を配置することなく、中性子線の遮蔽性能を向上させることが可能となる。
【００６２】
（第２の実施の形態）
本実施の形態による中性子遮蔽体も、前記図１に示すように、高分子を主体とした中性子遮蔽材料１である水素含有量が低いエポキシ樹脂に、耐火材２と、当該耐火材２よりも密度が高い密度増加剤３とを混合し、硬化成形加工したものとしている。
【００６３】
ここで、特に密度増加剤３としては、金属粉を混合したり、あるいは金属の酸化物粉を混合することにより、水素含有量が低いエポキシ樹脂を硬化させた中性子遮蔽体としている。
【００６４】
また、混合する密度増加剤３の密度は、５．０ｇ／ｍＬ以上、好ましくは５．０〜２２．５ｇ／ｍＬ、より好ましくは６．０〜１５ｇ／ｍＬである。
【００６５】
さらに、密度増加剤３としては、融点が３５０℃以上の金属粉を混合するか、あるいは融点が１０００℃以上の金属の酸化物粉を混合することが好ましい。
【００６６】
これらに該当する粉体の材料として、金属では、例えばＣｒ、Ｍｎ、Ｆｅ、Ｎｉ、Ｃｕ、Ｓｂ、Ｂｉ、Ｕ、Ｗ等が挙げられる。
【００６７】
また、金属の酸化物では、例えばＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＰｂＯ、ＷＯ３等が挙げられる。
【００６８】
なお、高分子を主体とした中性子遮蔽材料１としては、エポキシ樹脂以外に、例えばポリエチレン、ポリプロピレン、ポリブチレン等のポリオレフィン系樹脂等が、代表的なものとして挙げられる。
【００６９】
次に、以上のように構成した本実施の形態による中性子遮蔽体においては、高分子を主体とした中性子遮蔽材料１に、耐火材２と、当該耐火材２よりも密度が高い密度増加剤３とを混合していることにより、材料の密度を下げずに一定の値に維持しながら（１．６２〜１．７２ｇ／ｍＬの範囲）、水素含有量を増加させることができる。
【００７０】
すなわち、耐火材２は、中性子遮蔽材料１よりも密度がやや高く、やや少ない水素が含有する。
【００７１】
そこで、耐火材２の一部を、水素を含まない密度増加剤３で置き換え、密度が同等となるようにする。
【００７２】
そして、それぞれの密度・水素含有量を計算して、適度な置き換えを行なうことにより、水素含有量がやや小さい耐火材２部が高水素の中性子遮蔽材料１で置換されて、水素含有量を増加させることができる。
【００７３】
この結果、二次γ線の遮蔽性能を維持しながら中性子吸収量を上げることができ、これにより従来のように中性子遮蔽体本体の外側にγ線遮蔽用の構造物を配置することなく、中性子線の遮蔽性能を向上させることができる。
【００７４】
また、本実施の形態による中性子遮蔽体においては、混合する密度増加剤３の密度を、５．０ｇ／ｍＬ以上、好ましくは５．０〜２２．５ｇ／ｍＬ、より好ましくは６．０〜１５ｇ／ｍＬにすることにより、上述した作用効果を、より一層顕著に奏することができる。
【００７５】
すなわち、図２は、密度増加剤３の密度と水素含有量との関係を示す特性図である。
【００７６】
図２では、水素含有量０．０９６９ｇ／ｍＬ、耐火材２：水酸化マグネシウム、密度１．６４ｇ／ｍＬのベース樹脂１に、密度が一定となるように耐火材２を密度増加剤３で置換していった時の水素含有量を示している。
【００７７】
なお、耐火材２である水酸化マグネシウムの密度は、２．３６ｇ／ｍＬである。
【００７８】
図２から、効果が現われるのは、耐火材２の密度以上ではなく、ベース樹脂１、耐火材２によって異なるが、耐火材２の密度よりもやや高い密度が境界、すなわち密度増加剤３の密度が、５．０ｇ／ｍＬ以上、より好ましくは６．０ｇ／ｍＬ以上となっていることがわかる。２２．５ｇ／ｍＬ以上では添加量に応じた効果は認められない。
【００７９】
図３は、密度増加剤３の密度と中性子遮蔽体外側の中性子線＋二次γ線量相対比との関係を示す特性図である。
【００８０】
図３では、水素含有量０．０９６９ｇ／ｍＬ、耐火材２：水酸化マグネシウム、密度１．６４ｇ／ｍＬのベース樹脂１に、密度が一定となるように耐火材２を密度増加剤３で置換していった時の遮蔽効果を示している。
【００８１】
なお、ベース樹脂１の遮蔽外側線量を１としている。
【００８２】
図３から、効果が認められるのは、密度増加剤３の密度が５．０ｇ／ｍＬ以上、好ましくは６．０ｇ／ｍＬ以上となっていることがわかる。２２．５ｇ／ｍＬ以上では添加量に応じた効果は認められない。
【００８３】
さらに、本実施の形態による中性子遮蔽体においては、密度増加剤３として、融点が３５０℃以上の金属粉（Ｃｒ、Ｍｎ、Ｆｅ、Ｎｉ、Ｃｕ、Ｓｂ、Ｂｉ、Ｕ、Ｗ等）を混合するか、あるいは融点が１０００℃以上の金属の酸化物粉（ＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＰｂＯ、ＷＯ３）を混合していることにより、耐火性を向上させることができる。
【００８４】
上述したように、本実施の形態による中性子遮蔽体でも、材料の密度を下げずに一定の値に維持しながら水素含有量を増加させることができ、これにより従来のように中性子遮蔽体本体の外側にγ線遮蔽用の構造物を配置することなく、中性子線の遮蔽性能を向上させることが可能となる。
【００８５】
つまり、密度増加剤を用いることによりγ線の遮蔽性能を維持しながら中性子遮蔽効果をより上げることができるので、従来のように中性子遮蔽体本体の外側に重厚なγ線遮蔽用の構造物を配置する必要性を小さくすることができる。
【００８６】
（ｖ）ホウ素化合物
ホウ素化合物は、微量に配合され、中性子の減速および吸収材としての機能を有する。中性子遮蔽体に微量に配合されるホウ素化合物は、中性子吸収能を有するものであればよく、例えば低速および熱中性子に対して大きな吸収断面積を有する窒化ホウ素、無水ホウ酸、ホウ素鉄、正ホウ酸、炭化ホウ素、あるいはメタホウ酸などのホウ素化合物が挙げられ、炭化ホウ素が特に好ましい。化学的安定性（温度で変化しない、水分を吸収しない等）が高く、また、高分子を主体とした中性子遮蔽材料に影響を与えないためである。ホウ素化合物は、１種類のホウ素化合物を用いても、２種以上のホウ素化合物を混合して用いてもよい。
【００８７】
ホウ素化合物は粉末で用いられ、粒径および添加量は適宜調節して添加することができる。しかし、エポキシ樹脂内での分散性、中性子に対する遮蔽性を考慮すれば平均粒径は１〜２００μｍ程度が好ましく、１０〜１００μｍ程度がより好ましく、２０〜５０μｍ程度が特に好ましい。添加量は、用いられるホウ素化合物の種類、他の成分の種類や含有量等によって変動するため、規定することは困難であるが、組成物全体中、好ましくは０．５〜１０質量％、特に好ましくは０．５〜３質量％である。０．５質量％未満では加えたホウ素化合物の中性子遮蔽材としての効果が低く、また、１０質量％を超えた場合はホウ素化合物を均一に分散させることが困難になる。
【００８８】
ここで、中性子遮蔽能、γ線遮蔽能、および耐火性の点から好ましい中性子遮蔽体用組成物は、水素添加エポキシ樹脂：３８ｗｔ％、アミン系硬化剤：８ｗｔ％、耐火材（ＭｇＯＨ２）：３５ｗｔ％、密度増加剤（ＣｅＯ２）：１８ｗｔ％、Ｂ４Ｃ：１ｗｔ％の組成からなる中性子遮蔽体用組成物である。
【００８９】
（ｖｉ）カーボン粉末
カーボン粉末は、中性子遮蔽能力をより向上させるために添加される。詳しく説明すると、硬化前樹脂を溶融栓付き密閉容器内で耐火条件温度（外部８００℃、３０分）とすると、樹脂内部に気泡（ボイド）が発生し、中性子遮蔽能が低下するおそれがある。ここで、カーボン粉末を添加すると気泡の発生が抑制され、中性子遮蔽能力がより向上する。
【００９０】
添加するカーボン粉末は、例えばカーボンブラック、グラファイト、活性炭などであり、カーボンブラックが特に好ましい。購入のし易さとコスト面で利点を有するためである。ここで、カーボン粉末は、１種類のカーボン粉末を用いても、２種以上のカーボン粉末を混合して用いてもよい。添加量は、カーボン粉末の種類により適宜調節して添加することができるが、カーボンブラックの場合０．０２〜４質量％が適当であり、０．０５〜０．３質量％が特に好ましい。０．０２質量％以上で効果が認められ、０．０５質量％以上で特に効果が顕著である。また、０．３質量％以下では粘度の顕著な上昇は認められない。一方、４質量％以上では、カーボン粉末添加に伴って粘度が急激に上昇し、また、添加分だけ水素含有量が低下することから、添加量に見合った効果が認められない。
【００９１】
また、カーボン粉末を過剰に添加すると、中性子遮蔽体の他の成分比率が低くなるため、水素含有量が下がり中性子遮蔽能力が低下する傾向がみられる。
【００９２】
粒径は特に限定はされないが、粒径が大きいとカーボン粉末が製造中に沈降する恐れがあるので沈降しない程度で小さな粒径が好ましい。沈降しない粒径については、その他の条件（例えば、組成物の温度、粘度、硬化速度等）によって大きく作用されるため、単純に数値で規定できない。
【００９３】
（ｖｉｉ）その他
本発明の中性子遮蔽体用組成物には、充填剤として、シリカ、アルミナ、炭酸カルシウム三酸化アンチモン、酸化チタン、アスベスト、クレー、マイカ等の粉末のほか、ガラス繊維等を添加してもよく、また、必要に応じ炭素繊維等を添加してもよい。さらに必要に応じて、離型剤としての天然ワックス、脂肪酸の金属塩、酸アミド類、脂肪酸エステル類等、難燃剤としての塩化パラフィン、ブロムトルエン、ヘキサブロムトルエン、三酸化アンチモン等、着色剤としてのカーボンブラック、ベンガラ等の他、シランカップリング剤、チタンカップリング剤等を添加することができる。
【００９４】
（ＩＩ）キャスク
本発明の組成物は、エポキシ樹脂とその他の成分とを混合することによって調製される。中性子遮蔽体は、中性子遮蔽体用組成物を成形したものである。中性子遮蔽体の成形におけるエポキシ樹脂の架橋は、室温でも可能だが加熱により行なうのが好ましい。具体的な条件としては、エポキシ樹脂の種類、組成等によって異なるが、５０〜２００℃の温度条件において１時間〜３時間加熱を行なうことが好ましい。さらには、このような加熱処理は２段階で行なうことが好ましく、６０〜９０℃で１時間〜２時間加熱した後、１２０〜１５０℃で２時間〜３時間加熱処理することが好ましい。
【００９５】
中性子遮蔽体は、中性子を遮蔽する目的で用いられ、例えば使用済み燃料を貯蔵・輸送するためのキャスクなどに用いられる。このような輸送用のキャスクは、公知技術を利用して製造することができる。なお、キャスクは、燃焼を終えた使用済み燃料集合体を収容、貯蔵する容器である。核燃料サイクルの終期にあって燃焼を終え使用できなくなった核燃料集合体を、使用済み燃料（リサイクル燃料）という。使用済み燃料は、ＦＰなど高放射能物質を含むので熱的に冷却する必要があるから、原子力発電所の冷却ピットで所定期間（３〜６ヶ月間）冷却される。その後、遮蔽容器であるキャスクに収納され、トラックや船舶等で再処理施設に搬送、貯蔵される。以下、図を用いて、本発明のキャスクをさらに詳細に説明する。
【００９６】
図４は、キャスクを示す斜視図である。図５は、図４に示したキャスクの軸方向断面図である。図６は、図４に示したキャスクの径方向断面図である。キャスク１００は、胴本体１０１のキャビティ１０２内面をバスケット１３０の外周形状に合わせて機械加工したものである。キャビティ１０２内面の機械加工は、専用の加工装置によってフライス等によって加工する。胴本体１０１および底板１０４は、γ線遮蔽機能を有する炭素鋼製の鍛造品である。なお、炭素鋼の代わりにステンレス鋼を用いることもできる。胴本体１０１と底板１０４は、溶接によって結合する。また、耐圧容器としての密閉性能を確保するため、一次蓋１１０と胴本体１０１との間には金属ガスケットを設けておく。
【００９７】
胴本体１０１と外筒１０５との間には、水素を多く含有する高分子材料であって中性子遮蔽機能を有するレジン１０６、すなわち上述した中性子遮蔽体用組成物が充填される。また、胴本体１０１と外筒１０５との間には、熱伝導を行う複数の銅製内部フィン１０７が溶接されており、レジン１０６は、内部フィン１０７によって形成される空間に流動状態で図示しないパイプ等を介して注入され、冷却固化される。なお、内部フィン１０７は、放熱を均一に行うため、熱量の多い部分に高い密度で設けるようにするのが好ましい。また、レジン１０６と外筒１０５との間には、数ｍｍの熱膨張しろ１０８が設けられる。熱膨張しろ１０８は、ホットメルト接着剤等にヒーターを埋め込んだ消失型を外筒１０５内面に配し、レジン１０６を注入固化した後、ヒーターを加熱して溶融排出することによって形成する。
【００９８】
蓋部１０９は、一次蓋１１０と二次蓋１１１によって構成される。一次蓋１１０は、γ線を遮蔽するステンレス鋼または炭素鋼からなる円盤形状である。また、二次蓋１１１も、ステンレス鋼製または炭素鋼製の円盤形状であるが、その上面には、中性子遮蔽体としてレジン１１２、すなわち上述した中性子遮蔽体が封入されている。一次蓋１１０および二次蓋１１１は、ステンレス鋼製または炭素鋼製のボルト１１３によって胴本体１０１に取り付けられている。さらに、一次蓋１１０および二次蓋１１１と胴本体１０１との間には、それぞれ金属ガスケットが設けられ、内部の密封性を保持している。また、蓋部１０９の周囲には、レジン１１４を封入した補助遮蔽体１１５が設けられている。
【００９９】
キャスク本体１１６の両側には、キャスク１００を吊り下げるためのトラニオン１１７が設けられている。なお、図４では、補助遮蔽体１１５を設けたものを示したが、キャスク１００の搬送時には、補助遮蔽体１１５を取り外して緩衝体１１８を取り付ける（図５参照）。緩衝体１１８は、ステンレス鋼材によって作成された外筒１２０内にレッドウッド材などの緩衝材１１９を組み込んだ構造である。バスケット１３０は、使用済み燃料集合体を収容するセル１３１を構成する６９本の角パイプ１３２からなる。角パイプ１３２には、ＡｌまたはＡｌ合金粉末に中性子吸収性能をもつＢまたはＢ化合物の粉末を添加したアルミニウム複合材またはアルミニウム合金を用いる。また、中性子吸収材としては、ボロンの他にカドミウムを用いることができる。
【０１００】
上述したキャスク１００は、１００トン級の大型装置であり、本発明の中性子遮蔽体用組成物をレジン１０６，１１２，１１４として用いることによって、格段の軽量化と、十分な中性子遮蔽能および耐熱性を保持することができるとともに、内部フィン１０７を有するような複雑な構成を有する箇所においても、その流動性と可使時間の増大によってレジン１０６，１１２，１１４の鋳込み作業にかかる時間と労力とを格段に低減することができる。
【０１０１】
また、本発明の組成物は、図７に示す板状部材からなるバスケットを内部に有する胴本体を有するキャスクにも好適に用いられる。
【０１０２】
胴本体２０１と外筒２０５と２枚の伝熱フィン２０７とで囲まれる空間２０９には、中性子を吸収するため、中性子遮蔽能を有する水素を多く含有する高分子材料であるレジン、すなわち上述した中性子遮蔽体用組成物が充填される。この中性子遮蔽体用組成物を含む中性子遮蔽体によって、リサイクル燃料集合体から放出される中性子を遮蔽し、キャスク２００の外部へ漏洩する中性子を規制値以下に抑える。
【０１０３】
本発明の組成物は、このようなキャスク中の遮蔽体に限定されるものではなく、中性子の拡散を防止する装置や施設において、様々な個所に用いることができ、効果的に中性子を遮蔽することができる。
【０１０４】
【実施例】
以下、本発明の実施例を示し、本発明について更に詳細に説明するが、本発明は下記実施例に限定されるものではない。
【０１０５】
中性子遮蔽能は、以下重量減少率で表される耐熱性で評価した。重量減少のほとんどは水であり、水には中性子を減速させる効果がある水素が多く含まれるからである。すなわち、重量減少率が大きいという試験結果は、耐熱性が低いため、水分が減少し、その結果中性子遮蔽能が小さくなるということを意味している。
【０１０６】
γ線の遮蔽能は、中性子遮蔽体用組成物の密度（ｇ／ｃｍ３）で評価される。密度が１．６２〜１．７２ｇ／ｃｍ３程度あれば、γ線を十分に遮蔽することができる。
【０１０７】
（実験例１）密度増加剤と水酸化マグネシウム粉末の使用
表１の配合にてエポキシ樹脂を硬化させ、耐熱性を比較した。耐熱性は、密閉容器中で２００℃×２，０００ｈ保持し、室温にて開封後、一昼夜放置して揮発成分を除去した時の重量減少率で表した。水素含有量は、一般にＣＨＮ分析計で測定され、本実施例においてはガス熱伝導度検出型ＣＨＮ分析計を用いて求めた。水酸化マグネシウム粉末は、粒径が３．３μｍのものを用いた。
2004028987.tif 000004
【０１０８】
【表１】
2004028987.tif 000005
【０１０９】
比較例１では、２００℃耐熱評価にて３．２質量％の重量減少がみられた。従って、中性子遮蔽能の低下が推測される。
【０１１０】
実施例１では、耐火剤を水酸化アルミニウム粉末から水酸化マグネシウム粉末に代えることで、耐熱性が大きく向上している。しかし、水酸化マグネシウムは水素含有量が低いため、水素含有量をほぼ一定にすると、耐火剤混入量を削減しなければならず、密度が低下する。その結果、中性子が吸収された時にγ線が発生するが、γ線の遮蔽能は、密度にほぼ比例するため、γ線の遮蔽能は低下する。
【０１１１】
実施例２では、密度低下を防止するため、銅粉を水酸化マグネシウム粉末と合わせて添加した。これにより、水酸化マグネシウム粉末を使用しても、比較例１と同じ密度を維持することができ、その結果γ線遮蔽能を維持する。また、水酸化アルミニウム粉末を使用せず、水酸化マグネシウム粉末を用いることで、耐火材混合比を下げても耐熱性を維持することができた。
【０１１２】
（実験例２）水素添加エポキシ樹脂と水酸化マグネシウム粉末の使用
表２の配合にてエポキシレジンを硬化させ、耐熱性を比較した。密閉容器中で２００℃×２，０００ｈ保持し、室温にて開封後、一昼夜放置して揮発成分を除去した時の重量減少率で表した。水酸化マグネシウム粉末は、粒径が５０μｍのものを用いた。
2004028987.tif 000006
【０１１３】
【表２】
2004028987.tif 000007
【０１１４】
比較例２では、２００℃耐熱評価にて３．２質量％の重量減少がみられた。従って、中性子遮蔽能の低下が推測される。耐火剤として使用している水酸化アルミニウム粉末の耐熱性が問題になっていると考えられた。
【０１１５】
比較例３では、水酸化アルミニウム粉末を水酸化マグネシウム粉末に代えることで、耐熱性は大きく向上した。しかし、水酸化マグネシウム自体（Ｍｇ（ＯＨ）２）の水素含有量は水酸化アルミニウム自体（Ａｌ（ＯＨ）３）の水素含有量より低いので、中性子遮蔽体の水素含有量も低下し、中性子遮蔽能も低下する。そこで、エポキシ主剤を水素添加したもの（水素添加ビスフェノールＡ型エポキシ樹脂）を用い、水素含有量を向上させた。
【０１１６】
（実験例３）水素添加エポキシ樹脂と水酸化マグネシウム粉末と密度増加剤の使用
表３の配合にてエポキシレジンを硬化させ、耐熱性を比較した。耐熱性は、実験例１、２と同様にして求めた。水酸化マグネシウム粉末は、粒径が３．３μｍのものを用いた。
2004028987.tif 000008
【０１１７】
【表３】
2004028987.tif 000009
【０１１８】
比較例４では、２００℃耐熱評価にて３．２質量％の重量減少がみられた。従って、中性子遮蔽能の低下が推測される。
【０１１９】
実施例３では、エポキシ主剤を水素添加物（水素添加ビスフェノールＡ型エポキシ樹脂）に、耐火剤を水酸化マグネシウム粉末に変更し、さらに、鉄粉を添加することで、密度、水素含有量、耐熱性が改善された。すなわち、中性子線およびγ線に対する遮蔽性および耐熱性が向上した。
【０１２０】
（実験例４）粒径が１．５〜１５μｍの水酸化マグネシウム粉末の使用
下記に示す市販のエポキシ材料と水酸化マグネシウム粉末と炭化ホウ素を室温、真空下で混合、脱泡し、５０×５０×１００ｍｍの型に流し込んで、室温で一昼夜硬化後、１３０℃×２４ｈの条件で完全硬化させ、図１に示すサンプル１を作製した。材料混合後の粘度は、遮蔽体製造時の作業性を考慮し、一般に１００Ｐａ・ｓ以下としているが、ここでは、３０Ｐａ・ｓを目安として試験を行った。これを図８に示す耐火試験容器５に入れ、全体をＳＵＳの鋼板で密封し、上面試験片の中心部分に直径５ｍｍのスズの溶融栓をつけた後、８００℃の雰囲気下で３０分間静置した。すなわち、一般的な材料の耐火条件でなく、金属キャスクの使用条件に合わせ、準密閉状態での耐火となる。耐火試験容器５は、室温・大気雰囲気の条件下に取り出すと、溶融栓からしばらく炎がみられるが、間もなく自己消火する。室温まで戻した後、中性子遮蔽体を取り出し、内部の状態と重量残存率を測定し、耐火後もある程度の中性子遮蔽能力を有しているかどうかを判断した。重量残存率は、実験例１、２の耐熱性と同様の方法で求め、混合粘度は、Ｂ型粘度計を用いて求めた。また、連続するボイドは、中性子遮蔽体の任意の断面を１０ｍｍのメッシュに分割し、それを貫通する空間部の有無が１つにでもみられるかで判断する。連続するボイドが生成すると、中性子が透過する経路ができ、中性子遮蔽能力が大きく低下する。
材料
エポキシ主剤：大都産業製　ＤＴ−４４８（ビスフェノールＡ誘導体含有混合樹脂）
エポキシ硬化剤：大都産業製　Ｉ−５７３１（アミン硬化剤）
水酸化マグネシウム粉末：粒径５０μｍ、１５μｍ、５μｍ　ソブエクレー製、粒径３．３μｍ　宇部マテリアルズ製、粒径１．７μｍ、１．０μｍ
協和化学製、粒径１．４μｍ　神島化学製
炭化ホウ素：共立窯業製　ＫＳ−４４
【０１２１】
【表４】
2004028987.tif 000010
【０１２２】
表４に示すように実施例４〜実施例７において、重量残存率５０％以上で、かつ、中性子遮蔽体の表層を除いて、連続するボイドが生成されにくい傾向が認められた。ここで、重量残存率とは、１００（％）−重量減少率（％）で表された数値である。
【０１２３】
（実験例５）カーボン粉末の添加
実験例４と同様の試験方法にて、カーボン粉末添加の効果を確認した（試行数１〜５回）。カーボン粉末はシグマアルドリッチジャパン社製カーボンブラック（型番０５−１５３０−５）を使用した。また、密度増加剤として使用したＮｉ粉は、山石金属製のものを用いた。その結果、表５に示すように、カーボン粉末を混合した実施例９〜実施例１４で効果が認められ、特に実施例１１〜実施例１４では連続ボイドの生成が認められなかった。
【０１２４】
【表５】
2004028987.tif 000011
【０１２５】
（実験例６）水酸化マグネシウム粉末の粒径とカーボン粉末の添加
実験例４と同様の試験方法にて、水酸化マグネシウム粉末とカーボン粉末添加の効果を確認した。カーボン粉末はシグマアルドリッチジャパン社製カーボンブラック（型番０５−１５３０−５）を使用した。また、密度増加剤として使用したＮｉ粉は、山石金属製のものを用いた。その結果、表６に示すように粒径が１．５〜１５μｍの水酸化マグネシウム粉末とカーボン粉末の２つを組み合わせることによる相乗効果により、ボイドが発生しにくいという傾向が認められた。断面の観察を行なったところ、耐火後、水酸化マグネシウム粉末とカーボン粉末の相乗効果により、最も緻密な構造を保っていたのは、実施例１８の水酸化マグネシウム粉末の粒径が３．３μｍの場合であった。
【０１２６】
【表６】
2004028987.tif 000012
【０１２７】
（実験例７）水素添加したビスフェノールＡ主剤３８．６Ｗｔ％に、脂環族アミンを主成分とした硬化剤を１２．９Ｗｔ％を添加したエポキシ樹脂原料に、さらに耐火材として水酸化マグネシウム粉末（粒径未調整）を３０．０Ｗｔ％、中性子吸収剤としてＢ４Ｃを１．５Ｗｔ％添加し、それからさらに鉛粉末を１７．０Ｗｔ％添加し、室温、真空下で混合し、これを型に流し込み、室温にて１日硬化後、１４０℃にて１０時間硬化させ、実施例２２の中性子遮蔽体を得た。
【０１２８】
この材料の組成を分析したところ、水素−０．１０３ｇ／ｍＬ、炭素−０．５８１ｇ／ｍＬ、窒素−０．０２５ｇ／ｍＬ、ホウ素−０．０１９ｇ／ｍＬ、マグネシウム−０．１８７ｇ／ｍＬ、鉛−０．２７９／ｍＬであり、密度は１．６４０ｇ／ｍＬであった。
【０１２９】
また、実施例２２の鉛（Ｐｂ）以外の密度増加剤として、Ｂｉ２Ｏ３（実施例２３）、ＺｒＯ２（実施例２４）、Ｃｕ（実施例２５）を用いて中性子遮蔽体を得た。
【０１３０】
表７は、実施例２２、２３、２４と、従来の金属粉添加なしの比較例８（ＢＷＲ金属キャスク用中性子遮蔽体）の中性子遮蔽性能とを比較した結果を示す表である。尚、比較例８のＢＷＲ金属キャスク用中性子遮蔽体は、従来品に相当するものを製造して用いた。
【０１３１】
また、金属粉あるいは金属の酸化物粉を添加せず、水酸化アルミニウムのみで水素含有量と密度を調整した一例を比較例９に示している。
【０１３２】
【表７】
2004028987.tif 000013
【０１３３】
表７の実施例２２に示すように、高分子を主体とした中性子遮蔽材に、金属粉を添加することにより、材料の密度（１．６２〜１．７２ｇ／ｍＬの範囲）を下げずに水素含有量を増加させることができる。
【０１３４】
その結果、二次γ線の遮蔽性能を維持しながら、中性子吸収量を上げることができ、これより中性子線の遮蔽性能を向上させることができる。
【０１３５】
なお、水酸化アルミニウムのみで水素含有量と密度を調整した場合は、表７の比較例９に示すように、固形分の増加により、混合初期粘度が大幅に増加する。
【０１３６】
この場合、遮蔽材の施工性が悪くなり、製造コストアップや、大型成形体の製造が困難になるなどの弊害が出る。
【０１３７】
（実験例８）水素添加を行なっていない一般のビスフェノールＡ主剤３８．７Ｗｔ％に、脂環族アミンを主成分とした硬化剤を１２．９Ｗｔ％を添加したエポキシ樹脂原料に、さらに耐火材として水酸化マグネシウム粉末（粒径未調整）を２８．０Ｗｔ％、中性子吸収剤としてＢ４Ｃを１．５Ｗｔ％添加し、それからさらにＣｕ粉末を１９．０Ｗｔ％添加し、室温、真空下で混合し、これを型に流し込み、室温にて１日硬化後、１４０℃にて１０時間硬化させ、実施例２５の中性子遮蔽体を得た。
【０１３８】
表７は、この実施例２５と従来の金属粉添加なしの比較例８（ＢＷＲ金属キャスク用中性子遮蔽体）の中性子遮蔽性能を比較した結果を示す表である。
【０１３９】
表７の実施例２５に示すように、高分子を主体とした中性子遮蔽材に、金属粉を添加することにより、水素添加せず、水素含有量を上げていないエポキシ樹脂を用いても、従来品（ＢＷＲ金属キャスク用中性子遮蔽体）と同等の中性子線の遮蔽性能を確保することができる。これにより、中性子遮蔽体の製造工程を簡略化することができる。
【０１４０】
尚、本発明は、上記各実施例に限定されるものではなく、実施段階ではその要旨を逸脱しない範囲で、種々に変形して実施することが可能である。また、各実施の形態は可能な限り適宜組み合わせて実施してもよく、その場合には組み合わせた作用効果を得ることができる。さらに、上記各実施の形態には種々の段階の発明が含まれており、開示される複数の構成要件における適宜な組み合わせにより、種々の発明を抽出することができる。例えば、実施の形態に示される全構成要件から幾つかの構成要件が削除されても、発明が解決しようとする課題の欄で述べた課題（の少なくとも一つ）が解決でき、発明の効果の欄で述べられている効果（の少なくとも一つ）が得られる場合には、この構成要件が削除された構成を発明として抽出することができる。
【０１４１】
【発明の効果】
以上、詳細に説明したように、本発明の中性子遮蔽体用組成物は、高分子を主体とした中性子遮蔽材料と粒径が１．５〜１５μｍの水酸化マグネシウム粉末とを含有するため、中性子を遮蔽するのに好適であり、耐火性にも優れている。また、粒径を調整した水酸化マグネシウム粉末を用いているため、作業性が向上している。さらにカーボン粉末を添加することにより、より中性子遮蔽能を向上させることができる。
【０１４２】
また、本発明の中性子遮蔽体用組成物は、高分子を主体とした中性子遮蔽材料と耐火材と密度増加剤とを含有するため、中性子およびγ線を遮蔽するのに好適であり、耐火性に優れている。さらに耐火材として水酸化マグネシウム粉末を選択し、その粒径を調整することにより作業性を向上させることができる。さらにカーボン粉末を添加することにより、より中性子遮蔽能を向上させることができる。また、材料の密度を下げずに一定の値に維持しながら水素含有量を増加させることができ、これにより中性子遮蔽体本体の外側にγ線遮蔽用の構造物を配置することなく中性子線の遮蔽性能を向上させることが可能となる。
【０１４３】
また、本発明の中性子遮蔽体用組成物は、前記高分子を主体とした中性子遮蔽材料を２０〜５５質量％と、前記硬化剤を４〜５５質量％と、前記耐火材を５〜６０質量％と、前記密度増加剤を５〜４０質量％と、ホウ素化合物を０．５〜１０質量％とを含有することを特徴とするため、中性子およびγ線を遮蔽するのに好適であり、耐火性にも優れている。
【０１４４】
また、本発明のキャスクは、上記中性子遮蔽体用組成物を含む中性子遮蔽体を有するので、効果的に中性子およびγ線を遮蔽することができる。
【０１４５】
また、本発明の中性子遮蔽体の製造方法は、エポキシ樹脂以外の添加物の一部を密度増加剤で置換することによって、水素含有量を増加させることができる。高分子を主体とした中性子遮蔽材料以外の構成成分の一部置換を行なうことにより、中性子遮蔽体用組成物の比重を維持（１．６２〜１．７２ｇ／ｃｍ３）しながら、エポキシ樹脂の量を多くすることができるため水素含有量の高い中性子遮蔽体を製造することができ、効果的に中性子を遮蔽することができる。すなわち、中性子遮蔽能とγ線遮蔽能を両立させた中性子遮蔽体を製造することができる。
【図面の簡単な説明】
【図１】本発明による中性子遮蔽体用組成物の一実施の形態を示す概念図。
【図２】本発明による中性子遮蔽体用組成物における密度増加剤と水素含有量との関係を示す特性図。
【図３】本発明による密度増加剤の密度と中性子遮蔽体の外側の中性子線＋二次γ線量相対比との関係を示す特性図。
【図４】この発明に適用されるキャスクの構成を示す斜視図である。
【図５】図４に示したキャスクの構成を示す軸方向断面図である。
【図６】図４に示したキャスクの構成を示す径方向断面図である。
【図７】板状部材からなるバスケットを内部に有する胴本体を有するキャスクの概要を示す説明図である。
【図８】耐火試験容器を示した図である。
【符号の説明】
１・・・中性子遮蔽材料
２・・・耐火材
３・・・密度増加剤
４・・・耐火試験用レジンサンプル
５・・・耐火試験容器
１００・キャスク
１０１・胴本体
１０２・キャビティ
１０４・底板
１０５・外筒
１０６・レジン
１０７・内部フィン
１０８・熱膨張しろ
１０９・蓋部
１１０・一次蓋
１１１・二次蓋
１１５・補助遮蔽体
１１６・キャスク本体
１１７・トラニオン
１１８・緩衝体
１３１・セル
１３２・角パイプ
２００・キャスク
２０１・胴本体
２０１ｃ・キャビティ
２０３・セル
２０５・外筒
２０７・伝熱フィン
２０９・胴本体と外筒と２枚の伝熱フィンとで囲まれる空間
２１０・リサイクル燃料集合体格納用バスケット（バスケット）
【図１】
2004028987.tif 000014
【図２】
2004028987.tif 000015
【図３】
2004028987.tif 000016
【図４】
2004028987.tif 000017
【図５】
2004028987.tif 000018
【図６】
2004028987.tif 000019
【図７】
2004028987.tif 000020
【図８】
2004028987.tif 000021
【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
使用済み燃料集合体を収容するセルを構成する角パイプ又は板状部材からなるバスケットを内部に有する胴本体と、
前記胴本体とその外周に設けられた外筒との間に、高分子を主体とした中性子遮蔽材料と、耐火材と、密度増加剤とを含有する中性子遮蔽体用組成物を充填してなる中性子遮蔽体と、
を有することを特徴とするキャスク。
【請求項２】
さらに蓋部が設けられており、該蓋部は、その上面および／または周囲に、高分子を主体とした中性子遮蔽材料と、耐火材と、密度増加剤とを含有する中性子遮蔽体用組成物が封入されていることを特徴とする請求項１に記載のキャスク。
【請求項３】
キャスクに適した中性子遮蔽体製造用の組成物であって、
高分子を主体とした中性子遮蔽材料と、耐火材と、密度増加剤とを含有することを特徴とする中性子遮蔽体用組成物。
【請求項４】
前記高分子を主体とした中性子遮蔽材料が、エポキシ樹脂であることを特徴とする請求項３に記載の中性子遮蔽体用組成物。
【請求項５】
前記高分子を主体とした中性子遮蔽材料が、水素添加エポキシ樹脂であることを特徴とする請求項３に記載の中性子遮蔽体用組成物。
【請求項６】
前記高分子を主体とした中性子遮蔽材料が、水素添加ビスフェノールＡ型エポキシ樹脂であることを特徴とする請求項３に記載の中性子遮蔽体用組成物。
【請求項７】
前記耐火材が、水酸化マグネシウム粉末であることを特徴とする請求項３〜６のいずれか１項に記載の中性子遮蔽体用組成物。
【請求項８】
前記密度増加剤が、５．０ｇ／ｍＬ以上の密度であることを特徴とする請求項３〜７のいずれか１項に記載の中性子遮蔽体用組成物。
【請求項９】
前記密度増加剤が、金属粉であることを特徴とする請求項３〜８のいずれか１項に記載の中性子遮蔽体用組成物。
【請求項１０】
前記密度増加剤が、金属の酸化物粉であることを特徴とする請求項３〜８のいずれか１項に記載の中性子遮蔽体用組成物。
【請求項１１】
前記密度増加剤が、３５０℃以上の融点を有する金属粉であることを特徴とする請求項９に記載の中性子遮蔽体用組成物。
【請求項１２】
前記３５０℃以上の融点を有する金属粉が、Ｃｒ、Ｍｎ、Ｆｅ、Ｎｉ、Ｃｕ、Ｓｂ、Ｂｉ、Ｕ、Ｗのうちいずれか１つであることを特徴とする請求項１１に記載の中性子遮蔽体用組成物。
【請求項１３】
前記密度増加剤が、１０００℃以上の融点を有する金属の酸化物粉であることを特徴とする請求項１０に記載の中性子遮蔽体用組成物。
【請求項１４】
前記１０００℃以上の融点を有する金属の酸化物粉が、ＮｉＯ、ＣｕＯ、ＺｎＯ、ＺｒＯ２、ＳｎＯ、ＳｎＯ２、ＷＯ２、ＣｅＯ２、ＵＯ２、ＰｂＯ、ＷＯ３のうちいずれか１つであることを特徴とする請求項１３に記載の中性子遮蔽体用組成物。
【請求項１５】
さらに、カーボン粉末を含有することを特徴とする請求項３〜１４のいずれか１項に記載の中性子遮蔽体用組成物。
【請求項１６】
前記カーボン粉末が、カーボンブラックであることを特徴とする請求項１５に記載の中性子遮蔽体用組成物。
【請求項１７】
前記カーボンブラックを０．０２〜４質量％含有することを特徴とする請求項１６に記載の中性子遮蔽体用組成物。
【請求項１８】
キャスクに適した中性子遮蔽体製造用の組成物であって、
高分子を主体とした中性子遮蔽材料を２０〜５５質量％と、硬化剤を４〜５５質量％と、耐火材を５〜６０質量％と、密度増加剤を５〜４０質量％と、ホウ素化合物を０．５〜１０質量％とを含有することを特徴とする中性子遮蔽体用組成物。
【請求項１９】
構成成分として高分子を主体とした中性子遮蔽材料を含有し、γ線の遮蔽性能を維持しつつ、中性子遮蔽効果を上げることができる中性子遮蔽体の製造法であって、
前記高分子を主体とした中性子遮蔽材料以外の構成成分を密度増加剤で置換することにより、中性子遮蔽体用組成物の比重を１．６２〜１．７２ｇ／ｃｍ３に維持することを特徴とする中性子遮蔽体製造法。
【請求項２０】
前記高分子を主体とした中性子遮蔽材料以外の構成成分が、耐火材であることを特徴とする請求項１９に記載の中性子遮蔽体製造法。